(57)【要約】【課題】効率的に製造することが可能な、チャンネルボックス等を提供する。【解決手段】本実施形態のチャンネルボックスは、内層と、内層の外側に設けられた外層と、内層と外層との間に設けられた中間層とを有する。内層と外層とのそれぞれは、セラミックス材料によって形成されている。中間層は、セラミックス材料の母材とセラミックス材料の繊維とを含むセラミックスマトリックス複合材料で形成されている。【選択図】図２
2015049238.tif 000002
【特許請求の範囲】
【請求項１】
内層と、
前記内層の外側に設けられた外層と、
前記内層と前記外層との間に設けられた中間層と
を有し、
前記内層と前記外層とのそれぞれは、セラミックス材料によって形成され、
前記中間層は、セラミックス材料の母材とセラミックス材料の繊維とを含むセラミックスマトリックス複合材料で形成されていることを特徴とする、
チャンネルボックス。
【請求項２】
前記内層と前記外層とのそれぞれは、ＳｉＣによって形成され、
前記中間層は、ＳｉＣの母材とＳｉＣの繊維とを含むセラミックスマトリックス複合材料で形成されていることを特徴とする、
請求項１に記載のチャンネルボックス。
【請求項３】
前記内層と前記外層とのそれぞれは、ＳｉＣによって形成され、
前記中間層は、酸化物の母材とＳｉＣの繊維とを含むセラミックスマトリックス複合材料で形成されていることを特徴とする、
請求項１に記載のチャンネルボックス。
【請求項４】
内層と、前記内層の外側に設けられた外層と、前記内層と前記外層との間に設けられた中間層とを有し、前記内層と前記外層とのそれぞれが、セラミックス材料によって形成され、前記中間層が、セラミックス材料の母材とセラミックス材料の繊維とを含むセラミックスマトリックス複合材料で形成されるチャンネルボックスの製造方法であって、
セラミックス粉末と樹脂とを含む樹脂製膜を準備する、樹脂製膜準備工程と、
前記樹脂製膜準備工程において準備した樹脂製膜を中子の外側表面に巻き付ける、第１の巻付け工程と、
前記第１の巻付け工程において樹脂製膜が巻き付けられた中子の外側表面に、セラミックス繊維を巻き付けると共に、前記樹脂製膜準備工程において準備した樹脂製膜を更に巻き付ける、第２の巻付け工程と、
前記第２の巻付け工程においてセラミックス繊維および樹脂製膜が巻き付けられた中子の外側表面に、前記樹脂製膜準備工程において準備した樹脂製膜を更に巻き付けることによって、前記チャンネルボックスの前駆体を形成する、第３の巻付け工程と、
前記第３の巻付け工程において形成された前駆体を成型することによって、前記チャンネルボックスの成型体を形成する、成型工程と、
前記成形工程において成型された成型体を焼成することによって、前記チャンネルボックスを形成する、焼成工程と
前記焼成工程において形成されたチャンネルボックスから中子を除去する、中子除去工程と
を有することを特徴とする、
チャンネルボックスの製造方法。
【請求項５】
前記樹脂製膜準備工程においては、ＳｉＣ粉末を前記セラミックス粉末として含む樹脂製膜を準備し、
前記第２の巻付け工程では、前記セラミックス繊維として、ＳｉＣの繊維を用いることを特徴とする、
請求項４に記載のチャンネルボックスの製造方法。
【請求項６】
前記樹脂製膜準備工程においては、ＳｉＣ粉末を前記セラミックス粉末として含む第１樹脂製膜と、酸化物粉末を前記セラミックス粉末として含む第２樹脂製膜とを、前記樹脂製膜として準備し、
前記第１の巻付け工程では、前記樹脂製膜準備工程において準備した第１樹脂製膜を巻き付け、
前記第２の巻付け工程では、前記樹脂製膜準備工程において準備した第２樹脂製膜を巻き付け、
前記第３の巻付け工程では、前記樹脂製膜準備工程において準備した第１樹脂製膜を巻き付けることを特徴とする、
請求項４に記載のチャンネルボックスの製造方法。
【発明の詳細な説明】
【技術分野】
【０００１】
本発明の実施形態は、チャンネルボックス、および、チャンネルボックスの製造方法に関する。
【背景技術】
【０００２】
沸騰水型原子力発電プラント（ＢＷＲ）において利用される燃料集合体は、燃料ペレットが燃料被覆管の内部に収容された燃料棒の束を含み、その燃料棒の束の周りをチャンネルボックスが覆うように設置されている。この燃料集合体は、原子炉内において循環水が燃料棒の周囲を流れ、核分裂反応で生じる熱エネルギーによって循環水を沸騰させる。
【０００３】
燃料集合体を構成するチャンネルボックスは、一般に、ジルコニウム基合金で形成されている。ジルコニウム基合金は、たとえば、ジルカロイ−４（Ｓｎ−Ｆｅ−Ｃｒ−Ｚｒ合金）、ジルカロイ−２（Ｓｎ−Ｆｅ−Ｃｒ−Ｎｉ−Ｚｒ合金）であり、耐食性に優れ、中性子吸収断面積が小さいため、チャンネルボックスに用いられている。この他に、Ｚｒ−Ｎｂ合金などの材料の適用が検討されている。
【０００４】
ジルコニウム基合金は、下記の反応式（Ａ）に示すように、水と反応して酸化し、水素が発生する。
Ｚｒ＋２Ｈ２Ｏ  →  Ｚｒ２Ｏ＋２Ｈ２      ・・・（Ａ）
【０００５】
上記反応式（Ａ）に示す反応は、発熱反応であり、ジルコニウム基合金は、この発熱反応によって発した熱により、酸化が促進される。そして、およそ９００℃以上の高温になったときには、水素の発生速度が、劇的に増加する。
【０００６】
このため、原子炉内が高温になり、チャンネルボックスを構成するジルコニウム基合金と水との反応が起こったときには、水素が短時間で多量に発生する場合がある。
【０００７】
このように発生した水素について、処理して除去する技術が、提案されている（たとえば、特許文献１，２参照）。
【０００８】
この他に、水素の発生を抑制する技術が、提案されている。ここでは、チャンネルボックスについて、ＳｉＣ（シリコンカーバイド）などのセラミック材料を用いて形成している。たとえば、チャンネルボックスは、外層と内層とを有しており、外層はＳｉＣで形成され、内層は、ＳｉＣのセラミックス繊維とＳｉＣのフィラー材料（ｆｉｌｌｅｒ  ｍａｔｅｒｉａｌ）とによって形成されている（たとえば、特許文献３参照）。
【０００９】
ＳｉＣは、高温環境下での酸化速度が低い。このため、チャンネルボックスをＳｉＣなどのセラミック材料で形成することにより、酸化反応によって水素が生ずることを低減することができ、安全性を向上させることができる。
【先行技術文献】
【特許文献】
【００１０】
【特許文献１】特許第３６１１８６５号公報
【特許文献２】特許第４０７４２００号公報
【特許文献３】米国特許出願公開第２０１１／０２６８２４３号明細書
【非特許文献】
【００１１】
【非特許文献１】Louis Baker, Jr. and Louis C. Just; ANL report 6548
【非特許文献２】P.F.Tortorelli and K. L. More; Journal of American Ceramic Society 86(8) (2003) pp1249-1255.
【発明の概要】
【発明が解決しようとする課題】
【００１２】
上記のチャンネルボックスは、ＣＶＩ（Ｃｈｅｍｉｃａｌ  Ｖａｐｏｒ  Ｉｎｆｉｌｔｒａｔｉｏｎ）法（化学蒸気浸透法）を利用して、内層が形成される。しかし、ＣＶＩは、高真空装置が必要であると共に、複合材料を形成するときの処理時間が長い。このような事情により、安全性を向上可能なチャンネルボックスについて、簡単なプロセスで効率的に製造することが困難な場合がある。
【００１３】
また、チャンネルボックスについて、耐食性および機械的信頼性を十分に向上することが困難な場合がある。
【００１４】
したがって、本発明が解決しようとする課題は、効率的に製造することが可能であって、安全性、耐食性、および、機械的信頼性の向上を容易に実現することができる、チャンネルボックス、および、チャンネルボックスの製造方法を提供することである。
【課題を解決するための手段】
【００１５】
本実施形態のチャンネルボックスは、内層と、内層の外側に設けられた外層と、内層と外層との間に設けられた中間層とを有する。内層と外層とのそれぞれは、セラミックス材料によって形成されている。中間層は、セラミックス材料の母材とセラミックス材料の繊維とを含むセラミックスマトリックス複合材料で形成されている。
【発明の効果】
【００１６】
本発明によれば、効率的に製造することが可能な、チャンネルボックス、および、チャンネルボックスの製造方法を提供することができる。
【図面の簡単な説明】
【００１７】
【図１】第１実施形態に係るチャンネルボックスを示す斜視図。
【図２】（ａ）は第１実施形態に係るチャンネルボックスの平断面図、（ｂ）は（ａ）のＸ−Ｘ矢視断面図。
【図３】第１実施形態に係るチャンネルボックスを製造するときの製造工程を示すフロー図。
【図４】（ａ）および（ｂ）は、第１実施形態に係るチャンネルボックスの製造工程における第１および第２の巻付け工程で作製されるものの要部拡大断面図。
【図５】（ａ）および（ｂ）は、第１実施形態に係るチャンネルボックスの製造工程において作製されるものの要部拡大断面図。
【図６】（ａ）および（ｂ）は、第１実施形態に係るチャンネルボックスの製造工程における第３の巻付け工程で作製されるものの要部拡大断面図。
【図７】第２実施形態に係るチャンネルボックスを製造するときの製造工程を示すフロー図。
【図８】（ａ）および（ｂ）は、第２実施形態に係るチャンネルボックスの製造工程における第１および第２の巻付け工程で作製されるものの要部拡大断面図。
【図９】（ａ）および（ｂ）は、第２実施形態に係るチャンネルボックスの製造工程における第３の巻付け工程で作製されるものの要部拡大断面図。
【発明を実施するための形態】
【００１８】
実施形態について、図面を参照して説明する。
【００１９】
＜第１実施形態＞
［Ａ］構成
［Ａ−１］チャンネルボックス
図１は、第１実施形態に係るチャンネルボックスについて示す斜視図である。
【００２０】
図１に示すように、チャンネルボックス１は、四角形状の筒状体である。
【００２１】
チャンネルボックス１は、沸騰水型原子力発電プラント（ＢＷＲ）（図示省略）において原子炉内に装荷される燃料集合体（図示省略）に利用される。燃料集合体は、その外形が上下方向に長い略角柱形状を呈しており、複数行、複数列となるように配列される燃料棒（図示省略）と、これらの燃料棒を支持する上部タイプレート、下部タイプレート及びスペーサ（図示省略）と、これらによって支持された燃料棒を内部に収納するチャンネルボックス１とを備えて構成されている。
【００２２】
図２は、第１実施形態に係るチャンネルボックスの断面図である。図２（ａ）は、チャンネルボックス１の延在方向に対して垂直な面を示している。また、図２（ｂ）は、図２（ａ）のｘ−ｘ部分の面を拡大して示している。
【００２３】
図２（ａ），（ｂ）に示すように、チャンネルボックス１は、内層１１と、中間層２１と、外層３１とを有している。
【００２４】
内層１１は、チャンネルボックス１において内側に設けられ、セラミックス材料を用いて形成されている。詳細については後述するが、内層１１は、たとえば、ＳｉＣ単層（モノリシックＳｉＣ）で形成されている。
【００２５】
中間層２１は、チャンネルボックス１において、内層１１の外側であって、内層１１と外層３１との間に設けられている。中間層２１は、セラミックスマトリックス複合材料（ＣＭＣ（Ｃｅｒａｍｉｃｓ  Ｍａｔｒｉｘ  Ｃｏｍｐｏｓｉｔｅ））を用いて形成されており、セラミックス繊維３とマトリクス４（母材，フィラー）とを含んで構成されている。詳細については後述するが、本実施形態では、中間層２１において、セラミックス繊維３は、たとえば、ＳｉＣ繊維であり、マトリクス４は、ＳｉＣである。
【００２６】
外層３１は、チャンネルボックス１において、中間層２１の外側に設けられ、セラミックス材料を用いて形成されている。詳細については後述するが、外層３１は、内層１１と同様に、たとえば、ＳｉＣ単層（モノリシックＳｉＣ）で形成されている。
【００２７】
［Ｂ］製造方法
上記のチャンネルボックスを製造する方法について説明する。
【００２８】
図３は、第１実施形態に係るチャンネルボックスを製造するときの製造工程を示すフロー図である。
【００２９】
また、図４から図６は、第１実施形態に係るチャンネルボックスの製造工程において作製されるものの主要部を示す図である。図４から図６において、（ａ），（ｂ）のそれぞれは、図２（ｂ）と同様に、断面を示している。
【００３０】
本実施形態では、図４（ａ），図４（ｂ），図５（ａ），図５（ｂ），図６（ａ），図６
（ｂ）の各図に示す工程を順次行うことによって、上記のチャンネルボックス１（図１，図２（ａ），図２（ｂ）参照）の製造を行う。
【００３１】
各製造工程の詳細について、順次、説明する。
【００３２】
［Ｂ−１］樹脂製膜準備工程
まず、図３に示すように、樹脂製膜の準備を行う（ＳＴ１）。
【００３３】
ここでは、下記のように、セラミックス粉末と樹脂とを準備する。そして、セラミックス粉末と樹脂材料との両者を下記の混合比で混合し、スラリーを形成する。その後、たとえば、ドクターブレード法によって、セラミックス粉末と樹脂材料とを含むスラリーからシート状の板状体を形成することによって、樹脂製膜を作製する。樹脂製膜については、たとえば、下記の厚みになるように作製される。
【００３４】
・セラミックス粉末  ・・・  ＳｉＣ粉末（平均粒径１０ｎｍ〜５００μｍ）
・樹脂              ・・・  フェノール樹脂
・混合比（質量比）  ・・・  セラミックス粉末：樹脂＝１：０．２〜５
・樹脂製膜の厚み    ・・・０．１〜２ｍｍ
【００３５】
なお、樹脂製膜の作製のときには、ＳｉＣ粉末と共に、焼結助剤として、ＢＮ，Ｂ４Ｃ，Ａｌ２Ｏ３，Ｙ２Ｏ３などの他のセラミックス粉末を、適宜、添加してもよい。また、セラミックス粉末としてＳｉＣ粉末を例示したが、ＴｉＣを採用しても良い。
【００３６】
さらに、耐酸化性を保つために、後述する焼成工程ＳＴ６での焼成後に分解・消失し、耐酸化性を阻害するような不純物が残らないこと、および、後述する第１から第３の巻付け工程（ＳＴ２〜ＳＴ４）で巻きつけを可能とするために、シート状の板状体を形成するのに十分な可塑性をもつことを条件として、フェノール樹脂の他に、ポリカルボシラン、エポキシ樹脂、不飽和ポリエステル樹脂、ビニルエステル樹脂などの有機樹脂を用いてもよい。
【００３７】
［Ｂ−２］第１の巻付け工程
つぎに、図３に示すように、第１の巻付け工程において、中子への樹脂製膜の巻付けを行う（ＳＴ２）。
【００３８】
ここでは、図４（ａ）に示すように、樹脂製膜２を中子１００に巻き付ける。具体的には、炭素で製造された四角柱形状の中子１００を準備する。その後、上記の製造工程において予め準備したシート状の樹脂製膜２を、中子１００の外表面に巻き付ける。
【００３９】
つまり、ＳｉＣ粉末とフェノール樹脂とを含む樹脂製膜２が、中子１００の外表面を覆うように巻き付けられる。たとえば、１層から２０層の樹脂製膜２が巻き付けられる。
【００４０】
［Ｂ−３］第２の巻付け工程
つぎに、図３に示すように、第２の巻付け工程において、セラミックス繊維と樹脂製膜との巻付けを行う（ＳＴ３）。
【００４１】
ここでは、図４（ｂ）に示すように、セラミックス繊維３が、先に巻き付けた樹脂製膜２を介して中子１００の外側表面を被覆するように、セラミックス繊維３を中子１００に巻き付ける。
【００４２】
具体的には、セラミックス繊維３は、ＳｉＣ繊維などのセラミックスで形成された繊維であり、フィラメントワインディング法によって、樹脂製膜２を介して中子１００の外側表面に巻き付けられる。つまり、セラミックス繊維３は、中子１００の延在方向に、螺旋状に巻き付けられ、場合によって、セラミックス繊維３は、未硬化の熱硬化性樹脂（マトリクス）に浸漬された後に、回転する中子１００の回転軸に沿って、螺旋状に巻き付けられる。
【００４３】
たとえば、ＳｉＣ繊維のセラミックス繊維３として、Ｈｉ−Ｎｉｃａｌｏｎ  Ｔｙｐｅ  Ｓ（商品名）を用いる。この他に、Ｎｉｃａｌｏｎ，Ｈｉ−Ｎｉｃａｌｏｎ，Ｔｙｒａｎｎｏ−ＳＡ，ＺＭＩ，Ｌｏｘ  Ｍなどの材料をセラミックス繊維３として用いてもよい。
【００４４】
そして、図５（ａ）に示すように、上記の製造工程において予め準備したシート状の樹脂製膜２を、中子１００の外側表面に巻き付ける。
【００４５】
具体的には、ＳｉＣ粉末とフェノール樹脂とを含む樹脂製膜２が、先に巻き付けた樹脂製膜２、および、セラミックス繊維３を介して、中子１００の外側表面を覆うように巻き付けられる。
【００４６】
本製造工程では、図５（ｂ）に示すように、セラミックス繊維３の巻き付けと、樹脂製膜２の巻き付けとを、交互に、複数回、繰り返す。
【００４７】
［Ｂ−４］第３の巻付け工程
つぎに、図３に示すように、第３の巻付け工程において、さらに樹脂製膜の巻付けを行う（ＳＴ４）。
【００４８】
ここでは、図６（ａ）に示すように、上記の製造工程において予め準備したシート状の樹脂製膜２を、中子１００の外側表面に巻き付ける。
【００４９】
具体的には、ＳｉＣ粉末とフェノール樹脂とを含む樹脂製膜２が、先に巻き付けた樹脂製膜２、および、セラミックス繊維３を介して、中子１００の外側表面を覆うように巻き付けられる。たとえば、１から２０層の樹脂製膜２が巻き付けられる。
【００５０】
このようにして、チャンネルボックス１（図１，図２参照）の前駆体４００が、形成される。
【００５１】
［Ｂ−５］成型工程
つぎに、図３に示すように、成型を行う（ＳＴ５）。
【００５２】
ここでは、上記の製造工程において形成された前駆体４００（図６（ａ）参照）について成型を行うことによって、成型体（図示省略）を形成する。
【００５３】
たとえば、静水圧加圧法（ＣＩＰ（Ｃｏｌｄ  Ｉｓｏｓｔａｔｉｃ  Ｐｒｅｓｓｉｎｇ））によって、成型を行う。これにより、複数の樹脂製膜２の間、および、樹脂製膜２とセラミックス繊維３との間が圧縮され、四角筒形状の成型体（図示省略）が形成される。
【００５４】
［Ｂ−６］焼成工程
つぎに、図３に示すように、焼成を行う（ＳＴ６）。
【００５５】
ここでは、上記の製造工程において成型された成型体（図示省略）について焼成を行う。
【００５６】
本実施形態では、たとえば、電気炉を用いて、下記の焼成条件において、焼成を行う。
【００５７】
（焼成条件）
・雰囲気    ・・・アルゴン（Ａｒ）雰囲気
・保持温度  ・・・１７００℃〜２０００℃
・保持時間  ・・・１〜１２時間
【００５８】
この焼成によって、成型体（図示省略）中の樹脂製膜２においては、樹脂が分解されて除去され、セラミックス粉末が互いに近づく。そして、隣り合うセラミックス粉末が接着して、全体が収縮する。これにより、図６（ｂ）に示すように、中子１００の周囲に、チャンネルボックス１が形成される。
【００５９】
具体的には、第１の巻付け工程において、中子１００の外側表面に巻き付けられた樹脂製膜２（図４（ａ）参照）が、焼成によって、ＳｉＣ単層の焼成体となる。そして、そのＳｉＣ単層の焼成体が、チャンネルボックス１の内層１１を構成する（図６（ｂ）参照）。
【００６０】
また、第２の巻付け工程において、内層１１になる樹脂製膜２の次に巻き付けられた樹脂製膜２（図５（ｂ）参照）が、焼成によって、マトリクス４（ＳｉＣ母材）になる。これにより、セラミックス繊維３（ＳｉＣ繊維）とマトリクス４（ＳｉＣ母材）とを含むセラミックスマトリックス複合材料が形成され、そのセラミックスマトリックス複合材料が、チャンネルボックス１の中間層２１を構成する（図６（ｂ）参照）。
【００６１】
さらに、第３の巻付け工程において、中間層２１を構成するセラミックス繊維３と樹脂製膜２の次に、中子１００の外側表面に巻き付けられた樹脂製膜２（図６（ａ）参照）が、焼成によって、ＳｉＣ単層の焼成体となる。そして、そのＳｉＣ単層の焼成体が、チャンネルボックス１の外層３１を構成する（図６（ｂ）参照）。
【００６２】
［Ｂ−７］中子除去工程
つぎに、図３に示すように、中子の除去を行う（ＳＴ７）。
【００６３】
ここでは、図２（ｂ）に示すように、チャンネルボックス１の内部から中子１００（図６（ｂ）参照）を除去する。
【００６４】
具体的には、炭素で形成された中子１００を燃焼させることによって除去する。これにより、チャンネルボックス１が完成する。
【００６５】
［Ｃ］まとめ
以上のように、本実施形態のチャンネルボックス１は、内層１１と、内層１１の外側に設けられた外層３１と、内層１１と外層３１との間に設けられた中間層２１とを有する。内層１１と外層３１とのそれぞれは、セラミックス材料によって形成されている。中間層２１は、セラミックス材料のマトリクス４（母材）とセラミックス材料で形成されたセラミックス繊維３とを含むセラミックスマトリックス複合材料で形成されている。
【００６６】
このように、本実施形態では、内層１１と外層３１とのそれぞれがセラミックス材料で形成されているので、チャンネルボックス１の耐食性を向上させることができる。また、中間層２１が、セラミックス材料のマトリクス４とセラミックス材料の繊維とを含むセラミックスマトリックス複合材料（ＣＭＣ）で形成されているので、チャンネルボックス１の機械的信頼性を向上させることができる。
【００６７】
本実施形態では、内層１１と外層３１とのそれぞれは、ＳｉＣによって形成され、中間層２１は、ＳｉＣのマトリクス４（母材）とＳｉＣのセラミック繊維３とを含むセラミックスマトリックス複合材料で形成されている。
【００６８】
上述したように、ＳｉＣなどのセラミックスは、高温環境下での酸化速度が低い。具体的には、ＳｉＣの場合は、１２００℃での減肉速度が、最大で１５０μｍ／２０００ｈｒであり、酸化速度に換算すると、ジルコニウム基合金の場合と比較して、１／１００以下である。このため、本実施形態のチャンネルボックス１は、ＳｉＣで形成されているので、酸化反応によって水素の発生を低減させ、それにともなう安全性を向上させることができる。
【００６９】
また、本実施形態にて、上記のチャンネルボックス１を製造するときには、樹脂製膜準備工程（ＳＴ１）において、セラミックス粉末と樹脂とを含む樹脂製膜２を準備する。つぎに、第１の巻付け工程（ＳＴ２）においては、樹脂製膜準備工程（ＳＴ１）で準備した樹脂製膜２を中子１００の外側表面に巻き付ける。つぎに、第２の巻付け工程（ＳＴ３）においては、第１の巻付け工程（ＳＴ２）で樹脂製膜２が巻き付けられた中子１００の外側表面にセラミックス繊維３を巻き付けると共に、樹脂製膜準備工程（ＳＴ１）で準備した樹脂製膜２を更に巻き付ける。つぎに、第３の巻付け工程（ＳＴ４）においては、第２の巻付け工程（ＳＴ３）でセラミックス繊維３および樹脂製膜２が巻き付けられた中子１００の外側表面に、樹脂製膜準備工程（ＳＴ１）において準備した樹脂製膜２を更に巻き付けることによって、チャンネルボックス１の前駆体４００を形成する。つぎに、成形工程（ＳＴ５）においては、第３の巻付け工程（ＳＴ４）で形成された前駆体４００を成型することによって、チャンネルボックス１の成型体（図示省略）を形成する。つぎに、焼成工程（ＳＴ６）においては、成形工程（ＳＴ５）で成型された成型体（図示省略）を焼成することによって、チャンネルボックス１を形成する。最後に、中子除去工程（ＳＴ７）においては、焼成工程（ＳＴ６）で形成されたチャンネルボックス１から中子１００を除去する。特に、本実施形態では、樹脂製膜準備工程（ＳＴ１）において、ＳｉＣ粉末をセラミックス粉末として含む樹脂製膜２を準備する。そして、第２の巻付け工程（ＳＴ３）では、セラミックス繊維３として、ＳｉＣの繊維を用いる。
【００７０】
このように本実施形態においては、チャンネルボックス１の製造のときに、ＣＶＩのように大掛かりな高真空装置を使用する必要がない。このため、本実施形態では、上記のチャンネルボックス１を、簡単なプロセスによって、効率よく、製造することができる。なお、樹脂製膜２の可塑性や、第１の巻付け工程（ＳＴ２）で用いる樹脂製膜２、および、第３の巻付け工程（ＳＴ４）で用いる樹脂製膜２の厚さ等を最適化し、成形工程（ＳＴ５）でセラミックス繊維３の間に充分に浸透すれば、第２の巻付け工程（ＳＴ３）では、樹脂製膜２の巻きつけを削減することが可能である。
＜第２実施形態＞
［Ａ］製造方法等
図７は、第２実施形態に係るチャンネルボックスを製造するときの製造工程を示すフロー図である。
【００７１】
また、図８，図９は、第２実施形態に係るチャンネルボックスの製造工程において作製されるものの主要部を示す図である。図８，図９において、（ａ），（ｂ）のそれぞれは、図２（ｂ）と同様に、断面を示している。
【００７２】
図７から図９に示すように、本実施形態においては、チャンネルボックスを製造する製造工程の一部が、第１実施形態の場合と異なる。本実施形態は、上記の点、および、関連する点を除き、第１実施形態の場合と同様である。このため、本実施形態において、上記の実施形態と重複する個所については、適宜、説明を省略する。
【００７３】
［Ａ−１］樹脂製膜（第１樹脂製膜、第２樹脂製膜）の準備（ＳＴ１ｂ）
まず、図７に示すように、樹脂製膜の準備を行う。
【００７４】
ここでは、第１樹脂製膜と第２樹脂製膜との２種類を、樹脂製膜として準備する。
【００７５】
具体的には、第１樹脂製膜に関しては、第１実施形態の場合と同様に、ＳｉＣ粉末をセラミックス粉末として含むスラリーからシート状の板状体を形成することで作製する。
【００７６】
一方で、第２樹脂製膜に関しては、セラミックス粉末が第１樹脂製膜の場合と異なることを除き、第１樹脂製膜と同様に作製する。
【００７７】
たとえば、下記のようにセラミックス粉末と樹脂とを準備した後に、そのセラミックス粉末と樹脂材料との両者を下記の混合比で混合し、スラリーを形成する。その後、たとえば、ドクターブレード法によって、セラミックス粉末と樹脂材料との両者を含むスラリーからシート状の板状体を形成することによって、第２樹脂製膜を作製する。
【００７８】
・セラミックス粉末    ・・・  ＳｉＯ２粉末（平均粒径１０ｎｍ〜５００μｍ）
・樹脂                ・・・  フェノール樹脂
・混合比（質量比）    ・・・  セラミックス粉末：樹脂＝１：０．２〜５
・第２樹脂製膜の厚み  ・・・０．１〜２．０ｍｍ
【００７９】
なお、ＳｉＯ２以外に、Ｎｂ２Ｏ５，Ａｌ２Ｏ３，Ｃｒ２Ｏ３，Ｔａ２Ｏ５，ＺｒＯ２などの酸化物のセラミックス粉末を用いて、第２樹脂製膜を作成してもよい。
【００８０】
［Ａ−２］第１の巻付け（第１樹脂製膜の巻付け）（ＳＴ２）
つぎに、図７に示すように、第１の巻付け工程において、中子への樹脂製膜の巻付けを行う。
【００８１】
ここでは、図８（ａ）に示すように、第１実施形態の場合と同様に、上記の製造工程において予め準備したシート状の第１樹脂製膜２ａを、中子１００の外側表面に巻き付ける。つまり、ＳｉＣ粉末とフェノール樹脂とを含む第１樹脂製膜２ａが、中子１００の外側表面を覆うように巻き付けられる。
【００８２】
［Ａ−３］第２の巻付け（セラミックス繊維と第２樹脂製膜との巻付け）（ＳＴ３ｂ）
つぎに、図７に示すように、第２の巻付け工程において、セラミックス繊維と第２樹脂製膜との巻付けを行う。
【００８３】
ここでは、図８（ｂ）に示すように、第１実施形態の場合と同様に、セラミックス繊維３の巻き付けを行う。
【００８４】
その後、第１実施形態の場合と異なり、上記の製造工程において予め準備したシート状の第２樹脂製膜２ｂを、中子１００の外側表面に巻き付ける。つまり、ＳｉＯ２粉末とフェノール樹脂とを含む第２樹脂製膜２ｂが、第１樹脂製膜２ａおよびセラミックス繊維３を介して中子１００の外側表面を覆うように巻き付けられる。
【００８５】
そして、セラミックス繊維３の巻き付けと、第２樹脂製膜２ｂの巻き付けとを、交互に、複数回、繰り返す。
【００８６】
［Ａ−４］第３の巻付け（第１樹脂製膜の巻付け）（ＳＴ４）
つぎに、図７に示すように、第３の巻付け工程において、さらに、第１樹脂製膜の巻付けを行う。
【００８７】
ここでは、図９（ａ）に示すように、上記の製造工程において予め準備したシート状の第１樹脂製膜２ａを、中子１００の外側表面に巻き付ける。つまり、ＳｉＣ粉末とフェノール樹脂とを含む第１樹脂製膜２ａが、先に巻き付けた第１樹脂製膜２ａ，第２樹脂製膜２ｂ、および、セラミックス繊維３を介して、中子１００の外側表面を覆うように巻き付けられる。
【００８８】
このようにして、チャンネルボックス１（図１，図２参照）の前駆体４００ｂが、形成される。
【００８９】
［Ａ−５］その他
つぎに、第１実施形態の場合と同様に、成型（ＳＴ５）、焼成（ＳＴ６）を行う。
【００９０】
これにより、図９（ｂ）に示すように、チャンネルボックス１が中子１００の周囲に作製される。
【００９１】
本実施形態では、チャンネルボックス１において、内層１１と外層３１とのそれぞれは、ＳｉＣによって形成される。また、中間層２１は、ＳｉＯ２などの酸化物からなるセラミックス材料のマトリクス４ｂ（母材）と、ＳｉＣのセラミックス繊維３とを含むセラミックスマトリックス複合材料（ＣＭＣ）で形成される。
【００９２】
そして、最後に、第１実施形態の場合と同様に、中子の除去（ＳＴ７）を行い、チャンネルボックス１を完成させる。
【００９３】
［Ｂ］まとめ
以上のように、本実施形態のチャンネルボックス１において、中間層２１は、第１実施形態の場合と異なり、酸化物のセラミックス材料で形成されたマトリクス４（母材）と、セラミックス繊維３とを含むセラミックスマトリックス複合材料（ＣＭＣ）で形成されている。
【００９４】
また、本実施形態にて、上記のチャンネルボックス１を製造するときには、第１実施形態の場合と異なり、樹脂製膜準備工程（ＳＴ１）において、ＳｉＣ粉末をセラミックス粉末として含む第１樹脂製膜２ａと、ＳｉＯ２などの酸化物粉末をセラミックス粉末として含む第２樹脂製膜２ｂとを、樹脂製膜として準備する。そして、第１の巻付け工程（ＳＴ２）では、樹脂製膜準備工程（ＳＴ１）で準備した第１樹脂製膜２ａを巻き付ける。そして、第２の巻付け工程（ＳＴ３）では、樹脂製膜準備工程（ＳＴ１）で準備した第２樹脂製膜２ｂを巻き付ける。また、第３の巻付け工程（ＳＴ４）では、樹脂製膜準備工程（ＳＴ１）で準備した第１樹脂製膜２ｂを巻き付ける。
【００９５】
このように、本実施形態では、セラミックスマトリックス複合材料（ＣＭＣ）で形成された中間層２１は、第１実施形態の場合と異なり、マトリクス４ｂ（母材）がＳｉＯ２などの酸化物である。このため、本実施形態では、酸化物の耐酸化性により、高温において高い耐酸化性を得ることができる。
【００９６】
＜その他＞
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００９７】
１…チャンネルボックス、２…樹脂製膜、２ａ…第１樹脂製膜、２ｂ…第２樹脂製膜、３…セラミックス繊維（繊維）、４，４ｂ…マトリクス（母材）、１１…内層、２１…中間層、３１…外層、１００…中子、４００，４００ｂ…前駆体
【図１】
2015049238.tif 000003
【図２】
2015049238.tif 000004
【図３】
2015049238.tif 000005
【図４】
2015049238.tif 000006
【図５】
2015049238.tif 000007
【図６】
2015049238.tif 000008
【図７】
2015049238.tif 000009
【図８】
2015049238.tif 000010
【図９】
2015049238.tif 000011